Brevet FR2885453A1 — publié le 20061110

DISPOSITIFS D'EMISSION DE LUMIERE ORGANIQUE La présente description concerne des dispositifs d'émission de lumière organi- que. Les dispositifs d'émission de lumière organique (OLED) représentent une technologie prometteuse pour les applications d'affichage. Une structure de dispositif classique comprend (1) une électrode avant transparente, (2) une région d'émission de lumière à multiples couches organiques (habituellement au moins deux couches) comprenant au moins un matériau électroluminescent organique à petites molécules ou polymère, et (3) une électrode arrière. Le OLED est habituellement stratifié sur un substrat. L'une des électrodes avant et arrière est une cathode d'injection d'électrons et l'autre est une anode d'injection de trous. Quand une tension est appliquée au travers des électrodes, de la lumière est émise depuis la région d'émission de lumière et au travers de l'électrode avant transparente pour atteindre l'observateur. De manière classique, une région d'émission de lumière comprend (1) au moins une couche de matériau de transport d'électrons près de la cathode, (2) au moins une couche de matériau de transport de trous près de l'anode, et (3) une couche de matériau électroluminescent entre la couche de transport de trous et la couche de transport d'électrons. Un certain nombre de OLED ont été préparés à partir d'un stratifié d'un matériau luminescent organique. De tels dispositifs comprennent un matériau mono-cristallin en tant que substance électroluminescente, telle que des anthracènes mono- cristallins tels que décrits, par exemple, dans le Brevet U.S. No. 3 530 325. Ces types de dispositifs peuvent nécessiter des tensions d'excitation de l'ordre de 100 volts ou plus. Tel qu'examiné ci dessus, les OLED sont formés de manière classique en tant que structures multicouches. Les OLED ayant des régions d'émission de lumière double couche comprenant une couche organique adjacente à l'anode soutenant le transport des trous, et une autre couche organique adjacente à la cathode soutenant le transport des électrons et agissant en tant que couche de la région électroluminescente du dispositif sont décrits dans les Brevets U.S. Nos. 4 356 429; 4 539 507; 4 720 432 et 4 769 292. Le Brevet U.S. No. 4 769 292 décrit un OLED classique ayant une couche de matériau électroluminescent comprenant une couche de transport de trous, une couche électroluminescente et une couche de transport d'électrons dans lequel un R 'l Brevets\2 5 2 0 0125 2R9-060719-tradTRTFR_rees doc juillet 2006 - 1/20 matériau dopant fluorescent est ajouté à la couche d'émission. Dans d'autres structures de OLED classiques telles que, par exemple, celles décrites dans le Brevet U.S. No. 4 720 432, le OLED comprend en outre une couche tampon interposée entre la couche de transport de trous et l'anode. La combinaison de la couche de transport de trous et de la couche tampon forme une région de transport de trous double couche. Ceci est discuté dans S. A. Van Slyke et al., "Organic Electroluminescent Devices with Improved Stability", Appl. Phys. Lett. 69 pages 2160 à 2162. Il y a également eu des tentatives pour obtenir une électroluminescence à partir de OLED contenant des couches mélangées, par exemple, des couches dans lesquel- les à la fois le matériau de transport des trous et le matériau de transport des électrons d'émission sont mélangés en une seule couche. Voir par exemple, Kido et al., "Organic Electroluminescent Devices Based On Molecularly Doped Polymers," Appl. Phys. Lett. 61 pages 761 à 763 (1992) ; S. Naka et al., "Organic Electroluminescent Devices Using a Mixed Single Layer," Jpn. J. Appl. Phys. 33, pages L1772 à L1774 (1994) ; W. Wen et al., Appl. Phys. Lett. 71, 1302 (1997) ; et C. Wu et al., "Efficient Organic Electroluminescent Devices Using Single Layer Doped Polymer Thin Films with bipolar Carrier transport Abilities", IEEE Transactions on Electron Devices 44, pages 1269 à 1281 (1997). Le matériau d'émission de lumière peut être l'un de matériaux de transport de trous et de matériau de transport d'électrons. Selon un mode de réalisation, il peut y avoir un troisième matériau en plus des matériaux de transport de trous et de transport d'électrons, dans lequel le troisième matériau émet de la lumière. D'autres exemples de OLED formés d'une seule couche organique comprenant un matériau de transport de trous et un matériau de transport d'électrons peuvent être trouvés, par exemple, dans les Brevets U.S. Nos. 5 853 905; 5 925 980; 6 114 055 et 6 130 001. Tel qu'indiqué dans l'article de S. Naka et al., ces OLED à une seule couche mélangée peuvent être moins efficaces que les dispositifs d'émission de lumière organique multicouche. Ces dispositifs, qui comprennent seulement une couche mélangée d'un matériau de transport de trous, tel que le NPB (N,N' di(naphtalène l yl) N,N' diphényl benzidine), et un matériau de transport d'électrons d'émission, tel que AIQ3 (tris(8 hydroxyquinoline)aluminium) sont instables et ont une faible efficacité. On pense que l'instabilité de ces dispositifs est provoquée par le contact direct entre le matériau de transport d'électrons dans la couche mélangée et le matériau d'injection de trou, qui se traduit par (1) la formation d'un matériau de transport d'électrons cationique instable, et (2) l'instabilité de l'interface couche mélangée/cathode. R yBrevets\ 25200v25289-060719-t adTXTFR_revs doc - 20 juillet 2006 - 2120 Pour les applications commerciales, il peut être utile que les affichages OLED démontrent à la fois une efficacité élevée (par exemple pour avoir des tensions de polarisation dynamique inférieures à 5 V pour une densité de courant de 25 mA/cm2) et une stabilité fonctionnelle suffisante (part exemple, une demi vie supérieure à 1 000 heures pour une luminance initiale d'au moins 500 cd/trie). Les OLED à petites molécules avec une tension de polarisation dynamique faible ont été démontrés dans le passé (par exemple Huang et al., APL 80, 139, 2002). Cependant, de tels OLED peuvent manquer d'une stabilité fonctionnelle suffisante, ce qui les rend potentielle-ment non appropriées pour des applications commerciales. En utilisant des OLED à couche d'émission mélangée, on peut réaliser une stabilité fonctionnelle élevée, et les tensions de polarisation dynamique excédaient souvent une certaine tension, par exemple, 5 V. Il existe un besoin de OLED qui démontre à la fois une tension de polarisation dynamique faible et une stabilité fonctionnelle suffisante. Conformément à divers modes de réalisation, on décrit ici un dispositif d'émis- sion de lumière organique comprenant (a) une anode, (b) une couche de transport de trous, (c) une couche d'un matériau électroluminescent comprenant au moins deux matériaux ayant des capacités de transport d'électrons et de trous différentes, (d) une couche de transport d'électrons comprenant une triazine et (e) une cathode, dans lequel ladite couche de matériau électroluminescent a une épaisseur de moins de 50 nm. Selon un autre aspect de la description, on fournit un affichage comprenant au moins un dispositif d'émission de lumière organique comprenant (a) une anode, (b) une couche de transport de trous, (c) une couche de matériau électroluminescent comprenant au moins deux matériaux ayant des capacités de transport d'électrons et de trous différentes, (d) une couche de transport d'électrons comprenant une triazine et (e) une cathode, dans lequel ladite couche de matériau électroluminescent a une épaisseur de moins de 50 nm. Selon encore un autre aspect de la description, on fournit un dispositif d'émission de lumière organique comprenant (a) une anode, (b) une couche de transport de trous, (c) une couche de matériau électroluminescent comprenant au moins deux parmi: (i) un matériau de transport d'électrons, (ii) un matériau de transport de trous, et (iii) un matériau de transport bipolaire, (d) une couche de transport d'électrons comprenant une triazine et (e) une cathode, dans lequel ladite couche de matériau électroluminescent a une épaisseur de moins de 50 nm. La figure 1 illustre un dispositif d'émission de lumière organique conformé-ment à la présente description. La figure 2 illustre un autre dispositif d'émission de lumière organique conformément à la présente description. ":HIRSCH6;BREVF IS.f3re.ets 25200A252I i-060503-trad7:KTER doc - 4 mai:(H) (- 3 20 Dans un mode de réalisation, et en se référant à la figure 1, un OLED 10 comprend successivement un substrat de soutien 20, par exemple de verre; une anode 30, par exemple d'oxyde d'indium étain en une épaisseur comprise entre environ 1 et environ 500 nm, telle que d'environ 30 à environ 100 nm; une couche de tampon éventuelle 40 par exemple de phtalocyanine de cuivre ou de CHF3 ayant subi une polarisation plasma en une épaisseur comprise entre environ 1 nm et environ 300 nm; une couche de transport de trous organique 50, par exemple de NPB en une épaisseur d'environ 1 à environ 200 nm, par exemple d'environ 5 à environ 100 nm; une couche électroluminescente 60 composée, par exemple, d'une composition comprenant un matériau de transport de trous/transport d'électrons/transport bipolaire, la couche ayant une épaisseur comprise entre environ 5 et environ 50 nm; une couche de transport d'électrons 70 composée, par exemple, d'une triazine en une épaisseur d'environ 5 à environ 300 nm, par exemple environ l 0 à environ 100 nm, et en contact avec celle ci, une cathode métallique à travail d'extraction faible 80. Une couche protectrice éventuelle 90 peut être formée sur la cathode 80. Selon un autre mode de réalisation, et tel qu'illustré sur la figure 2, dans OLED 15, le substrat de soutien 20 est adjacent à la cathode 80, et la couche protectrice éventuelle 90 est agencée à l'anode 30. Dans divers modes de réalisation, les OLED peuvent comprendre un substrat de soutien 20. Des exemples illustratifs de substrat de soutien 20 comprennent du verre et analogues, et des composants polymériques comprenant des polyesters tels que MYLAR , des polycarbonates, des polyacrylates, des polyméthacrylates, des polysulfones, du quartz et analogues. D'autres substrats 20 peuvent également être choisis à condition qu'ils puissent efficacement soutenir les autres couches et qu'ils n'interfèrent pas avec la performance fonctionnelle du dispositif. L'épaisseur du substrat 20 peut varier, par exemple, d'environ 25 à environ 1 000 p.m ou plus, par exemple d'environ 50 à environ 500 m, selon, par exemple, les exigences structurelles du dispositif. Selon divers modes de réalisation, les OLED peuvent contenir une anode 30 qui peut être contiguë au substrat. Des exemples non limitatifs appropriés d'anode 30 comprennent des électrodes d'injection de charges positives, telles que de l'oxyde d'indium--étain, de l'oxyde d'étain, de l'or, du platine ou d'autres matériaux appropriés tels que du carbone électriquement conducteur, des polymères Tc conjugués, tels que la polyaniline, le polypyrrole et analogues ayant, par exemple, un travail d'extraction égal à ou supérieur à environ 4 eV (électron volts), et plus spécifiquement d'environ 4 eV à environ 6 eV. L'épaisseur de l'anode peut varier d'environ 1 à environ 500 nm, la gamme appropriée étant choisie au vu des constantes optiques du matériau de }IIRS(C}16 BREVETS Brevets, 25200,25289 Ob(,503-trad"^ \TFR doc - 4 mai "'006 - 4,20 l'anode. Une gamme appropriée d'épaisseur de l'anode est comprise entre environ 30 et environ 100 nm. Une couche tampon 40 peut éventuellement être fournie de manière contiguë à l'anode. La couche tampon, qui peut fonctionner de manière à faciliter l'injection efficace de trous depuis l'anode et à améliorer l'adhésion entre l'anode et la couche de transport de trous (améliorant ainsi en outre la stabilité du fonctionnement du dispositif) comprend des matériaux conducteurs tels que la polyaniline et ses formes dopées à l'acide, du polypyrrole, du poly(phénylène vinylène) et des matériaux organiques semi-conducteurs; des dérivés de porphyrine, décrits dans le brevet U.S. 1 o No. 4 356 429, tel que du 1,10,15,20-tétraphényl-21 H,23H- porphyrine cuivre (II) ; de la phtalocyanine de cuivre, de la tétraméthylphtalocyanine de cuivre; de la phtalocyanine de zinc; de la phtalocyanine d'oxyde de titane; de la phtalocyanine de magnésium et analogues. La couche tampon peut comprendre une amine tertiaire appropriée en tant que matériau de transport de trous d'électrons. La couche tampon peut être préparée en formant un des composés ci-dessus en un film mince par des procédés connus, tels qu'un dépôt par évaporation sous vide ou un dépôt par centrifugation. L'épaisseur de la couche tampon ainsi formée n'est pas particulièrement limitée, et peut varier d'environ 5 nm à environ 300 nm, par exemple d'environ 10 nm à environ 100 nm. Dans divers modes de réalisation, les OLED peuvent comprendre une couche de transport de trous 50 comprenant un matériau de transport de trous. Des exemples non limitatifs appropriés de matériaux de transport de trous comprennent des amines aromatiques tertiaires, telles que NPB; N, N'diphényl-N,N'-bis(3-méthylphényl)-1,1-biphényl-4,4'-diamine) (TPD) ; N, N'-di(naphtalène-l-yl)-N,N'-diphényl- benzidine (NPB) ; N,N'-bis(p-phényl) -N,N,'-diphénylbenzidène (BP-TPD) et les amines tertiaires aromatiques décrites dans le Brevet U. S. No. 4 539 507. Des exemples d'amines tertiaires aromatiques appropriées comprennent le bis(4-diméthylamino-2méthylphényl)-phénylméthane; la N,N,N-tri(p-tolyl)amine; le 1,1-bis(4-dip-tolylaminophényl)-cyclohexane; le 1, 1 -bi s(4-di-p- tolylaminophényl)4-phényl cyclohexane; la N,N'-diphényl-N,N'-bis(3- méthylphényl)-1,l'biphényl-4,4'-diamine; la N,N'-diphényl-N,N'-bis(3- méthylphényl)- 1,1'biphényl-4,4'-diamine; la N,N'-diphényl-N,N'-bis(4- méthoxyphényl)- 1,1'biphényl-4,4'-diamine; la N,N,N',N'-tétra-p-tolyl-1,1'- biphényl-4-4'diamine; la N,N'-di-l-naphtyl-N,N'-diphényl-1,1'-biphényl-4,4'- diamine; et analogues. Une autre classe d'amines tertiaires aromatiques appropriées en tant que matériaux de transport de trous consiste en des amines aromatiques polynucléaires, telles que la N,N-bis-[4'-(N-phényl-N-m-tolylamino)-4biphénylyl]aniline; la N,N- RrABrevets\25200'25289-060 î 19-tradTXTFR regs doc - 20 juillet 2006 - 5/20 bis-[4'-(N phényl-N-m-tolylamino) 4 biphénylyl]-m-toluidine; la N,N-bis-[4'- (N-phényl-N-m-tolylamino)-4biphénylyl]-p-toluidine; la N,N bis-[4'-(N- phényl-N-p-tolylamino) 4 biphénylyl]aniline; la N,N-bis-[4'-(N-phényl-N-p-tolylamino)-4-biphénylyl] -m-toluidine; la N,Nbis-[4'-(N-phényl-N-p-tolylamino)-4-biphénylyl]-ptoluidine; la N,N-bis-[4'-(N-phényl-N-pchlorophénylamino)-4-biphénylyl]-m-toluidine; la N,N-bis-[4'-(N-phényl-N-mchlorophénylamino)-4--biphénylyl]m-toluidine; la N,N-bis--[4'-(N-phényl-N-mchlorophénylamino) 4-biphénylyl] -p-toluidine; la N,N-bis-[4'-(N-phényl-N-m- tolylamino) 4 biphénylyl]-pchloroaniline; la N,N-bis-[4'-(N-phényl-N-p- tolylamino)-4-biphénylyl]-mchloroaniline et la N,N-bis-[4'-(Nphényl-N-mtolylamino)-4-biphénylyl]-1aminonaphtalène et analogues. Des matériaux de transport de trous supplémentaires utiles pour la couche de transport de trous 50 comprennent des carbazoles tels que des composés N,N-dicarbazolyl-4,4'-biphényle (CBP), 4,4'-bis(3,6--diphénylcarbazol--9yl)-1,1'- biphényle (TPCB), et 4,4'-bis(9-carbazolyl)-1,1'-biphényle. Des exemples illustratifs de composés 4,4'-bis(9-carbazolyl)-1,1'-biphényle comprennent le 4,4'-bis(9-carbazolyl)-1,1'-biphényle et 4,4'-bis(3-méthyl9-carbazolyl)-1,1'-biphényle et analogues. Une autre classe de matériaux de transport de trous appropriés est celle des indocarbazoles, tels que le 5,11-di-naphtyl-5,1-dihydroindolo[3,2-b] carbazole (NIC). La couche de transport de trous 50 peut avoir une épaisseur variant d'environ 1 nm à environ 200 nm. Selon un autre mode de réalisation, l'épaisseur varie d'environ 5 nm à environ 100 nm. Les OLED décrits ici peuvent comprendre une couche électroluminescente. Selon divers modes de réalisation, la couche de matériau électroluminescent 60 peut comprendre au moins deux matériaux ayant des capacités de transport d'électrons et de trous différentes. Les matériaux qui peuvent être utilisés dans la couche électroluminescente 60 comprennent, mais sans s'y limiter, des matériaux de transport de trous, des matériaux de transport d'électrons et des matériaux de transport bipolaires. Divers matériaux de transport de trous, de transport d'électrons et de transport bi- polaires sont connus dans le métier, tout comme leur sélection combinée pour atteindre des émissions de couleurs souhaitées. En outre, la sélection de tels matériaux pour fournir une émission de couleurs souhaitées peut être facilement effectuée par l'homme du métier par une expérimentation de routine. Dans divers modes de réalisation, la couche électroluminescente 60 peut comprendre un matériau de transport de trous. Des exemples non limitatifs de matériaux de transport de trous appropriés pour la couche électroluminescente comprennent des amines aromatiques tertiaires, des amines aromatiques polynucléaires, des carbazoles et l'indocarbazole. Par exemple, la couche électroluminescente 60 peut I IIRSCF16. BREVETS Brc ts 2 5 200 2 5 289-06050-tradTXTFR doc - 4 mai 2006 - 6Q0 comprendre au moins un des matériaux de transport de trous identifiés ici comme étant appropriés pour la couche de transport de trous 50. La couche électroluminescente 60 peut également inclure au moins un matériau de transport d'électrons tel que des chélates métalliques tels que AIQ3 et le bis(8 hydroxyquinolato) (4 phénylphénolato)aluminium (BAIQ) ; des stilbènes 4,4' bis(2,2 diphénylvinyl) 1, 1' biphényle (DPVBi) ; des oxadiazoles tels que le 2 (4 biphénylyl) 5(4 tert butylphényl) 1,3, 4 oxadiazole (PBD) ; et des triazines telles que le 4,4' bis[2 (4, 6 diphényl 1,3,5 triazinyl)] 1,1' biphényle (Tl) comprenant les triazines identifiées pour la couche de transport d'électrons de triazine. Des l0 exemples illustratifs de matériaux de transport d'électrons qui peuvent être utilisés comprennent, mais sans s'y limiter, les chélates métalliques de la 8 hydroxyquinoline tels que décrits dans les Brevets U. S. Nos. 4 539 507; 5 151 629; 5 150 006; et 5 141 671. Des exemples illustratifs comprennent le bis(8 hydroxyquinolinato) 4 phényl-phénolato)- aluminium (Balq) ; tri s( 8 hydroxyquinolate)gallium, le bis(8 hydroxyquinolate)magnésium, le bis( 8 hydroxyquinolate)zinc, le tris(5 méthyl 8 hydroxyquinolate)aluminium; le tris(7 propyl 8 hydroxyquinolato)aluminium, le bis[benzo { f} ] (8 hydroxyquinolate)zinc, le bis(l0 hydroxybenzo[h]quinolate)-béryllium et analogues. Une autre classe appropriée de matériaux de transport d'électrons appropriée pour la couche électroluminescente 60 comprend des dérivés du stilbène, tels que ceux décrits dans le Brevet U.S No. 5 516 577. Un dérivé du stilbène approprié est le 4,4' bis(2,2 diphénylvinyl)biphényle. Encore une autre classe de matériaux de transport d'électrons appropriés consiste en des composés thioxinoïdes métalliques, illustrés dans le brevet U.S No. 5 846 666. Ces matériaux comprennent des composés thioxinoïdes métalliques de bis(8 quinolinethiolato)zinc, bis(8 quinolinethiolato)- cadmium, tris(8 quinolinethiolato)gallium, tris(8 quinolinethiolato)indium, bis(5 méthylquinolinethiolato)zinc, tri s(5 méthylquinolinethiolato)gallium, tris(5 méthylquinolinethiolato) indium, bis(5 méthylquinolinethiolato)cadmium, bis(3 méthylquinolinethiolato)cadmium, bis(5 méthylquinolinethiolato)zinc, bis[benzo- {f) 8 quinolinethiolato)zinc, bis[3 méthylbenzo {f} 8 quinolinethiolato]zinc, bis[3,7--diméthylbenzo{f} 8 quinolinethiolato] zinc, et analogues. Des matériaux appropriés supplémentaires comprennent le bis(8 quinolinethoilato)zinc; bis(8 quinolinethiolato)cadmium; tris(8 quinolinetholato)gallium; tris(8 quinoline- thiolato)indium; et bis[benzo {f} 8 quinolinethiolato]zinc. Encore une autre classe de matériaux de transport d'électrons appropriés utile dans la couche électroluminescente 60 est celle des chélates de métal et d'oxadiazole R-:Brevets:25200A25289-060719-tradTXTFR_revs. doc 20 juillet 2006 - 7/20 décrits dans le Brevet U.S. No. 5 925 472. Ces matériaux comprennent le (bis[2-(2-hydroxyphényl)-5-phényl-1,3,4oxadiazol-ato]zinc; bis[2-(2-hydroxyphényl)-5- phényl-1,3,4-oxadiazolato] béryllium; bis[2-(2-hydroxyphényl)-5-(1-naphtyl)- 1,3,4-oxadiazolato]zinc; bis[2-(2-hydroxy-phényl)-5-(1-naphtyl)-1,3,4-oxadiazolato]béryllium; bis[5-biphényl-2-(2-hydroxyphényl)-1,3,4-oxadiazolato]zinc; bis[5biphényl-2-(2-hydroxy-phényl)-1,3,4-oxadiazolato]béryllium; bis(2hydroxyphényl)-5-phényl-1,3,4-oxadiazol-ato]lithium; bis[2-(2hydroxyphényl)-5-p-tolyl-1,3,4-oxadiazolato]zinc; bis[2- (2-hydroxyphényl) 5-p-tolyl-1,3,'1 oxadiazolato]béryllium; bis[5-p-tert-butyl- phényl)-2-(2hydroxyphényl)-1,3,4-oxadiazolato]zinc; bis[5-(p-tert-butyl- phényl)-2-(2hydroxyphényl)-1,3,4-oxadiazolato]béryllium; bis[2-(2-hydroxyphényl)-5-(3fluorophényl)-1,3,'1 oxadiazolato]zinc; bis[2-(2-hydroxyphényl)-5-(4fluorophényl)-1,3,4-oxadiazolato]zinc; bis[2-(2-hydroxyphényl)-5-(4fluoro- phényl)-1,34-oxadiazolato]béryllium; bis[5-(4-chlorophényl)-2(-2hydroxy- phényl)-1,3,4-oxadiazolato]zinc; bis[2-(2-hydroxyphényl)-5-(4méthoxyphényl)- 1,3,4-oxadiazolato]zinc; bis[2-(2-hydroxy-4-méthylphényl)5-phényl-1,3,4-oxadiazolato]zinc; bis[2-a-(2-hydroxnaphtyl)-5-phényl-1,3, 4-oxadiazolato]zinc; bis[2-(2-hydroxyphényl)-5-p-pyridyl-1,3,4oxadiazolato]zinc; bis[2-(2-hydroxyphényl)-5-p-pyri dyl-1,3,4oxadiazolato]béryllium; bis[2-(2-hydroxyphényl)-5- (2-thiophényl)--1,3,4oxadiazolato]zinc; bis[2-(2-hydroxyphényl)-5-phényl-1,3,4-thiadiazolato] zinc; bis[2-(2-hydroxyphényl)-5-phényl-1,3,4-thiadiazolato]-béryllium; bis[2-(2-hydroxyphényl)-5-(1-naphtyl)-1,3,4-thiadiazolato]zinc; et le bis[2-(2-ydroxyphényl)-5-(1-napthyl)-1,3,4-thiadiazolato]béryllium, et analogues. Dans divers modes de réalisation, la couche électroluminescente 60 peut comprendre un matériau de transport bipolaire, et séparément à la place des matériaux de transport d'électrons et/ou de trous. Des matériaux bipolaires appropriés comprennent les anthracènes tels que le 2-(1,1diméthyléthyl)-9,10-bis(2-naphtalényl)anthracène (TBADN), le 9,10-di-(2naphtyl)anthracène (DNA), le 9,10-di-(2-naphtyl)anthracène (DPA), le 9bis(phényl)anthracène (BPA), le Spiro- BPA et le Spiro-DPA, des pérylènes, tels que le 2,5,8,11-tétra-t-butylpérylène (BD2), des tétracènes tels que le rubrène, et d'autres matériaux hydrocarbonés en général. Dans divers modes de réalisation, la couche électroluminescente 60 peut comprendre un mélange d'au moins deux matériaux ayant des capacités de transport d'électrons et de trous différentes. Lesdits deux matériaux ayant les capacités de transport d'électrons et de trous différentes peuvent être deux matériaux quelconques qui ont des mobilités de trous différentes et/ou des mobilités d'électrons différentes. En général, un matériau est considéré comme étant un matériau de transport de trous R. ABrevets\25200A25289-060719-tradrXTFR revs doc - 20 juillet 2006 - 8/20 si sa mobilité de trous est au moins environ 10 fois supérieure à sa mobilité d'électrons. En général, un matériau est considéré comme étant un matériau de transport d'électrons si sa mobilité d'électrons est au moins environ 10 fois supérieure à sa mobilité de trous. En général, un matériau est considéré comme étant un matériau de transport bipolaire si sa mobilité de trous est égale à sa mobilité d'électrons, si sa mobilité de trous dépasse sa mobilité d'électrons de pas plus de 10 fois ou si sa mobilité d'électrons dépasse sa mobilité de trous de pas plus de 10 fois. Les deux matériaux ayant des capacités de transport d'électrons et de trous différentes peuvent être choisis indépendamment parmi des matériaux de transport de trous, des maté- riaux de transport d'électrons et des matériaux de transport bipolaire, dont des exemples illustratifs ont été donnés ci dessus. Par exemple, les deux matériaux peuvent être des matériaux de transport de trous, les deux matériau peuvent être des matériaux de transport d'électrons, les deux matériaux peuvent être des matériaux de transport bipolaire, un matériau peut être un matériau de transport de trous et l'autre matériau peut être un matériau de transport d'électrons, un matériau peut être un matériau de transport de trous et l'autre matériau peut être un matériau de transport bipolaire, ou un matériau peut être un matériau de transport d'électrons et l'autre matériau peut être un matériau de transport bipolaire. Dans des modes de réalisation où le mélange comprend deux matériaux de transport de trous, les deux matériaux sont choisis de sorte que la mobilité de trous d'un matériau est au moins deux fois supérieure à la mobilité de trous de l'autre matériau. Dans des modes de réalisation où le mélange comprend deux matériaux de transport d'électrons, les deux matériaux sont choisis de sorte que la mobilité d'électrons d'un matériau est au moins deux fois supérieure à la mobilité d'électrons de l'autre matériau. Dans des modes de réalisation où le mélange comprend deux matériaux de transport bipolaire, les deux matériaux sont choisis de sorte que la mobilité de trous d'un matériau est au moins deux fois supérieure à la mobilité de trous de l'autre matériau, et/ou la mobilité d'électrons d'un matériau est au moins deux fois supérieure à la mobilité d'électrons de l'autre matériau. Une région mixte peut comprendre d'environ 5 pour cent en volume à environ 95 pour cent en volume de l'un desdits deux matériaux, et d'environ 95 pour cent en volume à environ 5 pour cent en volume de l'autre desdits deux matériaux. Une région mixte peut en outre éventuellement comprendre d'environ 0,01 pour cent en volume à environ 25 pour cent en volume d'un matériau dopant. Dans des modes de réalisation, une région mixte comprend d'environ 30 pour cent en volume à environ 70 pour cent en volume de l'un desdits deux matériaux, d'environ 70 pour cent en volume à environ 30 pour cent en volume de l'autre desdits deux matériaux, et peut éventuellement en outre comprendre d'environ 0,05 pour cent en volume à environ 10 pour cent en volume d'un matériau dopant. Dans d'autres modes de réalisation, V1HIRSCH6,BREV' ETS Brevets 25200, 25280-060501-tradrXTFR doc - 4 mai 2006 - 9%20 une région mixte peut comprendre d'environ 40 pour cent en volume à environ 60 pour cent en volume de l'un desdits deux matériaux, d'environ 60 pour cent en volume à environ 40 pour cent en volume de l'autre desdits deux matériaux, et éventuellement d'environ 0,1 pour cent en volume à environ 2 pour cent en volume d'un matériau dopant. Dans d'autres modes de réalisation, un matériau dopant dans une région mixte peut être présent en une quantité d'environ 5 pour cent en volume à environ 20 pour cent. La couche électroluminescente 60 peut comprendre au moins un matériau capable de mettre de la lumière en conséquence d'une recombinaison de trous et d'électrons. Le au moins un matériau peut être tout matériau fluorescent ou phosphorescent, ou peut être soit l'un soit les deux des deux matériaux ayant des capacités de transport d'électrons et de trous différentes. En variante, le au moins un matériau capable d'émettre de la lumière peut être un matériau supplémentaire. La couche électroluminescente 60 peut comprendre un matériau fluorescent. Les exemples illustratifs de matériaux fluorescents comprennent des colorants choisis, par exemple, parmi la coumarine, les dicyanométhylène pyranes, la polyméthine, l'oxabenzathrane, le xanthène,le pyrylium, le carbostyle, le pérylène et des dérivés de quinacridone. Les exemples illustratifs de colorants quinacridone comprennent la quinacridone, la 2 méthylquinacridone, 2,9 diméthylquinacridone, 2 chloroquinacridone, 2 fluoroquinacridone, 1,2 benzoquinacridone, N, N' diméthylquinacridone, N,N' diméthyl 2 méthylquinacridone, N, N' diméthyl 2,9 diméthylquinacridone, N,N' diméthyl 2 chloroquinacridone, N,N' diméthyl 2 fluoroquinacridone, N,N' diméthyl 1,2 benzoquinacridone, et analogues. Le composant fluorescent peut être présent en une quantité, par exemple d'environ 0,01 à environ 10 pour cent en poids, tel que d'environ 1 à environ 5 pour cent en poids de la couche. La couche électroluminescente 60 peut comprendre un matériau phosphorescent, tel que, par exemple, des composés organométalliques contenant un atome de métal lourd qui conduit à un couplage spin orbite fort, tel que ceux décrits dans Baldo et al., "Highly efficient organic phosphorescent emission from organic electroluminescent devices", Letters to nature, 395, pages 151 à 154 (1998). Des exemples non limitatifs appropriés comprennent le 2,3,7,8,12,13,17,18 octaéthyl 21 H23H--phorpine platine (II) (PtOEP) et le tris(2 phénylpyridine)iridium. Afin d'atteindre une tension de polarisation dynamique faible, l'épaisseur de la couche électroluminescente peut être comprise entre environ 5 nm et environ 50 nm. Selon un mode de réalisation, l'épaisseur varie d'environ 10 nm à environ 40 nm. R-\Brevets\25200\25289-060719-tradTXTFR_revs doc - 20 juillet 2006 - 10, 20 Selon un autre mode de réalisation, l'épaisseur varie d'environ 15 nm à environ 30 nm. Les OLED décrits ici peuvent comprendre une couche de transport d'électrons 70 comprenant une triazine. Il existe un certain nombre de triazines appropriées pour former une couche de transport d'électrons 70. Des triazines appropriées comprennent celles décrites dans les brevets U. S. No. 6 225 467 et 6 229 012. Des exemples non limitatifs de triazines appropriées comprennent la triphényl-triazine; le 4,4'- bis[2-(4,6diphényl-1,3,5-triazinyl)]-1,1'-biphényle (T1) ; la 2,4,6-tris(4biphénylyl)-1,3,5-triazine; la 2,4,6-tris[4-(4'-méthylbiphénylyl)]-1,3,5triazine; la 2,4,6-tris[4-(4'-tert-butylbiphénylyl)]-1,3,5-triazine; la 2, 4,6-tris[4-(3',4'- diméthylbiphénylyl)]-1,3,5-triazine; la 2,4,6-tris[4(4'-méthoxybiphénylyl)]-1,3,5-triazine; la 2,4,6-tris[4-(3'méthoxybiphénylyl)]-1,3,5-triazine; la 2,4-bis(4-biphénylyl)-6-phényl-1,3, 5-triazine; la 2,4-bis(4-biphénylyl)-6-m-tolyl-1,3,5-triazine; le 4,4'bis[2-(4,6-diphénylyl-1,3,5-triazinyl)]-1,1'-biphényle; le 4,4'-bis[2-(4, 6-di-p-tolyl-1,3,5-triazinyl)]-1,1'-biphényle; le 4,4'-bis[2-(4,6-dimtolyl-1,3,5-triazinyl)]-1,1'-biphényle; le 4,4'-bis[2-(4,6-di-pméthoxyphényl-1,3,5-triazinyl)]-1,1'-biphényle; le 4,4'-bis[2-(4,6-di-mméthoxyphényl-1,3,5-triazinyl)]-1,1'-biphényle;le 4,4'-bis[2-(4-[3naphtyl-6-phényl-1,3,5-triazinyl)]-1,1'-biphényle; le 4,4'-bis[2-(4,6-dibiphényl-1,3,5-triazinyl)]-1,1'-biphényle; le 4-[2-(4,6-diphényl-1,3,5triazinyl)]-4'-[2-(4,6-di-m-tolyl-1,3,5-triazinyl)-1,1'-biphényle; le 2,7bis-[2-(4,6-di-phényl-1,3,5-triazinyl)]fluorine; le 2,7-bis-[2- (4,6-di-phényl-1,3,5-triazinyl)]-9,9-diméthylfluorène; le 2,7-bis-[2-(4,6-diphényl--1,3,5-triazinyl)]-9,9-diéthylfluorène; le2,7-bis-[2-(4,6-diphényl1,3,5- triazinyl)]-9,9-diphénylfluorène; le 2,7-bis-[2-(4,6-diphényl-1,3, 5-triazinyl)]- 9,1 0-dihydraphénanthrène; le 4,9-bis-[2-(4,6-diphényl-1,3, 5- triazinyl)]dibenzofurane; le 4,9-bis-[2-(4,6-diphényl-1,3,5-triazinyl) ] dibenzothiophène; le 2,7-bis-[2-(4,6-diphényl-1,3,5-triazinyl)]-9,9diméthyl-9-silafluorène; et analogues. La couche de transport d'électrons peut être composée entièrement de la triazine, ou peut comprendre la triazine mélangée à d'autres matériaux. Par exemple, la triazine peut être dopée avec au moins un de matériaux organiques et inorganiques, tel que décrit dans la demande de Brevet U.S. No. , No. de registre du mandataire No. 0010.0024, déposée à la même date. Dans certains modes de réalisation, la couche de transport d'électrons 70 comprenant une triazine peut de plus comprendre au moins un des matériaux de transport d'électrons décrits comme étant utiles dans la couche électroluminescente 60. Dans certains modes de réalisation, la couche de transport d'électrons 70 comprend la triazine en une quantité d'au moins 50 % en volume. En général, l'épaisR'\.Brevets\25200\25289-060719-tradTXTFR_r evs. doc - 20 juillet 2006 11/20 seur de la couche de transport d'électrons 70 varie d'environ 1 nm à environ 200 nm, tel que d'environ 5 nm à environ 100 nm, par exemple d'environ 20 nm à environ 70 nm. Dans divers modes de réalisation, les OLED comprennent une cathode 80. La cathode 80 peut comprendre tout matériau approprié tel qu'un métal. Le matériau peut avoir un composant à travail d'extraction élevé, par exemple eV compris entre environ 4,0 eV et environ 6,0 eV. La cathode peut comprendre un composant à travail d'extraction faible, tel que des métaux avec par exemple, eV compris entre environ 2,5 eV et environ 4,0 eV. La cathode peut être dérivée d'une combinaison d'un métal à travail d'extraction faible (environ 4 eV, par exemple d'environ 2 eV à environ 4 eV) et d'au moins un autre métal. Des proportions efficaces du métal à travail d'extraction faible au métal supplémentaire ou secondaire sont de moins d'environ 0,1 pour cent à environ 99,9 pour cent en poids. Les exemples illustratifs de métaux à travail d'extraction faible comprennent des métaux alcalins tels que le lithium ou le sodium, des métaux du groupe 2A ou des métaux alcalino terreux tels que le béryllium, le magnésium, le calcium ou le baryum et des métaux du groupe III comprenant des lanthanides et les métaux du groupe actinide tels que le scandium, l'yttrium, le lanthane, le cérium, l'europium, le terbium ou l'actinium. Le lithium, le magnésium et le calcium sont des métaux à travail d'extraction faible appropriés. L'épaisseur de la cathode 80 peut varier, par exemple d'environ 10 nm à environ 500 nm. Les cathodes Mg:Ag du Brevet U.S. No. 4 885 211 constituent une construction de cathode appropriée. Une autre cathode appropriée est décrite dans le Brevet U.S. No. 5 429 884, dans lequel la cathode est formée d'alliages de lithium avec d'autres métaux à travail d'extraction élevé tels que l'aluminium et l'indium. Les OLED décrits ici peuvent être construits par des procédés classiques. Dans divers modes de réalisation, un substrat de soutien 20, tel que du verre, est fourni. Une anode 30 peut être disposée sur le verre et peut être composée, par exemple, d'oxyde d'indium étain en une épaisseur comprise entre environ 1 et environ 500 nm, par exemple environ 30 et environ 100 nm (tout au long de la description, les gammes d'épaisseur pour chaque couche sont fournies en tant qu'exemples, une autre épaisseur appropriée peut être choisie). Une couche tampon 40 en contact avec l'anode peut éventuellement être fournie, et peut être composée d'un composant conducteur ou de matériaux de transport de trous ayant une épaisseur comprise entre environ 5 et environ 500 nm, par exemple d'environ 10 à environ 100 nm. Une couche de transport de trous organique 50 peut être disposée sur l'anode 30 ou la RABrevets\25200A25289-060719tradTXTFR_revs doc - 20 juillet 2006 - 12/20 couche tampon 40 et en une épaisseur d'environ 1 à environ 200, par exemple d'environ 5 à environ 100 nm. Une couche électroluminescente 60 peut être fournie en contact avec la couche de transport de trous 50. Une couche cle transport d'électrons 70 peut être fournie en contact avec la couche électroluminescente 60 en une épais- seur d'environ 5 à environ 300 nm, par exemple d'environ 10 à environ 100 nm. Une cathode 80, comprenant par exemple un métal à travail d'extraction faible peut être en contact avec la couche de transport d'électrons 70. Selon la présente description, les modes de réalisation des OLED décrits ici peuvent fonctionner dans des conditions de courant alternatif (CA) et/ou de courant continu (CC). Dans certains cas, des conditions de fonctionnement CA peuvent être appropriées pour fournir des durées de vie fonctionnelles étendues, spécialement dans des conditions de fonctionnement du dispositif à température élevée. Des tensions de fonctionnement appropriées sont des tensions de polarisation dynamiques appliquées en externe nécessaires pour entraîner un courant suffisant pour obtenir une luminance d'au moins environ 100 cd/m2, et habituellement une luminance d'au moins environ 500 cd/m2, tel que par exemple une luminance d'environ 1 000 cd/m2. De telles tensions peuvent varier, par exemple, d'environ 0.5 volts à environ 20 volts, tel que d'environ 1 volt à environ 15 volts. Selon divers modes de réalisation, la tension de fonctionnement est de moins d'environ 6 volts, par exemple de moins d'environ 5,5 volts. Des courants de fonctionnement appropriés varient, par exemple, d'environ 1 à environ 1 000 mA/cm2, tel que d'environ 10 mAlcm2 à environ 200 mA/cm2, par exemple environ 25 mA/cm2. Les tensions de fonctionnement et les courants hors de ces gammes peuvent également être utilisés. Les exemples suivants sont illustratifs et ne limitent pas les présents enseigne-25 ments. On a fabriqué un groupe de dispositifs d'émission de lumière organique en utilisant un dépôt physique en phase gazeuse. Tous les dispositifs comprenaient une anode d'oxyde d'indium étain revêtue sur un substrat de verre et une cathode Mg:Ag. Tous les dispositifs avaient une région d'émission de la lumière en trois couches entre l'anode et la cathode qui comprenait des couches de transport de trous, des couches électroluminescentes et des couches de transport d'électrons de diverses compositions tel que décrit dans le tableau ci dessous. A la suite de la fabrication, les dispositifs fonctionnent à un courant constant de 25 mA/cm2. La tension de polarisation dynamique et la luminance de chacun des dispositifs à ce courant ont été mesurées. On a alors fait fonctionner les dispositifs à un courant constant de 31,25 mA/cm2, et on a mesuré le temps écoulé avant que la luminance ait diminué à 50 % de la luminance initiale (Lo) indiquée par t1/2. On a alors calculé la demi vie (t,,,2) à partir d'une luminance initiale de 500 cd/m2. VAHIRSCH6',13REV ETSBre, ets,'_5200''25280-060503 tradTXTFR doc -4 mai 2006 - 13/20 Stabilité à t112 calculée en Dip Efficacité à 25 mA/cm2 31, 25 mAlcm2 heure pour s o sitif HTL' EL2 EL3 Tension de polari-Luminance une luminance No. Luminance sation dynamique Coordonnées initiale (Lo) T'2 initiale de (h) (cd/m) (V) CIE (couleur) 500 cd/m2 (cd/m2) NPB4 + 5 % BH25 + 2 % BD26 Tl 576 4,46 0,200; 0,265 703 400 560 Rubrène (10 nm) (45 nm (bleu) (40 nm) ) NPB + 5 % BH2+T1 9: 1)+2 % T1 684 4,19 0,280, 0,346 830 700 1160 Rubrène BD2 (10 nm) (45 nm (blanc) (40 nm) 3 NPB + 5 % BH2+ Tl (3:1)+2 % Ti 622 3,8 0,389; 0,451 1150 800 1840 Rubrène BD2 (10 nm) (45 nm (jaune) (40 nm) ) 4 NPB (40 nm) A1Q38+2 % rubrène T1 1230 3,62 0, 480, 0,511 1580 150 475 (10 nm) (45 nm (jaune) ) NPB (40 nm) A1Q3+NPB A1Q3 790 5,7 0,478, 0,517 (1:1)+2 % rubrène (45 nm (jaune) (10 nm) ) _ 6 NPB (40 nm) A1Q3+NPB Ti 997 3,32 0,478, 0, 518 1320 700 1850 (4:1)+2 % rubrène (45 nm (jaune) (l0 nm) ) 7 NPB (40 nm) A1Q3+NPB Tl 793 3,03 0, 466, 0,529 1360 500 1360 (1:1)+2 % rubrène (45 nm (jaune) (10 nm) ) 8 1.n) n /nn A1(1-I--mpn _ 1330 Z (, 0 466 n Sin 1 57(1 i(1 1100 Ti (1:1)+2 % rubrène (45 nm (j aune) (lO nm) ) 9 NPB (40 nm) A1Q3+NPB Ti 944 3,27 0, 462, 0,530 1150 650 1500 (1:4)+2 % rubrène (45 nm (jaune) (10 nm) ) Couche de transport de trous 2 Couche électroluminescente Couche de transport d'électrons 4 N, N' di(naphtalène l yl) N,N' diphényl benzidène 5 que TBADN) 6 2,5,8, 11 tétra t butylperylène 8 tris(8 hydroxyquinoline) aluminium \' UIRSCH6\BREVETS\Brevets\25200\25289-060503-tradTXTFR. 252894 mai 2006 -14/20 2 t-butyl-9,10--di (2 naphtyl)anthracène (auquel on se réfère également en tant 4,4' bis[2 (4,6 diphényl 1,3,5 tirazinyl)] 1, 1' biphényle Les dispositif comparatifs 1 et 3 présentent une stabilité faible étant donné que la couche électroluminescente contient seulement BH2 et AIQ3, respectivement, et aucun second matériau hôte. Le dispositif comparatif 4 a une tension de polarisation dynamique dépassant 5 V, probablement parce que la couche de transport d'électrons ne comprend pas de triazine. Par contraste, les dispositifs de l'invention 2, 3 et 6 à 9 ont des couches électroluminescentes mixtes, et présentent une demi vie supérieure à 1 000 heures, et ont une tension de polarisation dynamique de moins de 5 V. D'après les résultats, il est clair qu'à la différence des dispositifs de comparai-son, les OLED selon les modes de réalisation de la présente invention peuvent to présenter à la fois une tension de polarisation dynamique faible (moins de 5 V) et une stabilité de fonctionnement suffisante (une demi vie supérieure à 1 000 heures pour une luminance initiale d'au moins 500 cd/cm2). Les modes de réalisation peuvent également être utilisés dans des OLED de diverses compositions afin d'obtenir différents dispositifs avec des couleurs d'émission différentes. Aux fins du présent mémoire descriptif et des revendications annexées, sauf mention contraire, tous les nombres exprimant des quantités, des pourcentages ou des proportions et d'autres valeurs numériques utilisées dans le mémoire descriptif et des revendications, doivent être compris comme étant modifiés dans tous iee cas par le terme "environ. Par conséquent, sauf mention contraire, les paramètres numériques présentés dans le mémoire descriptif suivant et les revendications annexes sont des approximations qui peuvent varier selon les propriétés souhaitées que l'on cherche à obtenir par la présente description. Enfin, et non dans une tentative de limiter l'application de la doctrine des équivalents à l'étendue des revendications, chaque paramètre numérique doit au moins être envisagé à la lumière du nombre de décimales significatives rapportées et par application de techniques d'arrondissement ordinaires. On note que, tel que utilisées dans le présent mémoire descriptif et les revendications annexes, les formes "un", "une", et "le", "la" comprennent des référents pluriels sauf limitation expresse et non équivoque à un référent. Ainsi, par exemple, une référence à "un dopant" comprend deux ou plusieurs dopants. Tel qu'utilisé ici, le terme "comprendre" et ses variantes grammaticales est destiné à ne pas être limitatif, de sorte que l'indication d'articles dans une liste ne se fait pas à l'exclusion d'autres articles similaires qui peuvent être substitués ou ajoutés aux articles listés. Alors que des modes de réalisation particuliers ont été décrits, des alternatives, modifications, variations, améliorations et équivalents conséquents qui sont ou peuvent être actuellement non prévus peuvent apparaître au demandeur ou à d'autres hommes du métier. Par conséquent, les revendications annexes telles que déposées et telles qu'elles peuvent être amendées sont destinées à englober toutes ces alternatives, modifications, variations, améliorations et équivalents substantiels. HIRSCH6/, BREVETS, Brevets\ 25200 25200-060503-tradTXTFR doc - 4 mai 2006 - 15;20 Bien entendu, l'invention n'est pas limitée aux exemples de réalisation ci dessus décrits et représentés, à partir (lesquels on pourra prévoir d'autres modes et d'autres formes de réalisation, sans pour autant sortir du cadre de l'invention. 1AHIRSCH6vBREVETSBrevcts75200.2525,, 060503-tradTXTFR doc- 4 mai 2006 16/20 REVENDICATIONS 1. Dispositif d'émission de lumière organique comprenant: (a) une anode (30) ; (b) une couche de transport de trous (50) ; (c) une couche de matériau électroluminescent (60) comprenant au moins deux matériaux ayant les capacités de transport d'électrons et de trous différentes; (d) une couche de transport d'électrons (70) comprenant une triazine; et (e) une cathode (80), dans lequel ladite couche de matériau électroluminescent (60) a une épaisseur de moins de 50 nm. 2. Dispositif selon la revendication 1, dans lequel la triazine est présente dans la couche de transport d'électrons (70) en une quantité d'au moins environ 50 % en volume, par rapport au volume total du matériau de transport d'électrons. 3. Dispositif selon la revendication I, dans lequel ladite triazine est le 4,4'--bis[2 (4,6 diphényl--1,3,5--triazinyl)] 1, I' biphényle. 4. Dispositif selon la revendication 1, dans lequel ladite triazine est dopée avec au moins un de matériaux inorganiques et organiques. 5. Dispositif selon la revendication 1, dans lequel au moins un des deux matériaux ayant des capacités de transport d'électrons et de trous différentes est le tris(8-hydroxyquinolino)aluminium. 6. Dispositif selon la revendication 1, dans lequel un des deux matériaux ayant des capacités de transport d'électrons et de trous différentes est le tris(8 hydroxyquinolino)aluminium et l'autre est choisi parmi des amines aromatiques tertiaires, des anthracènes et des tétracènes. 7. Dispositif selon la revendication 6, dans lequel l'amine aromatique tertiaire est la N,N' di(naphtalène l yl) N, N' diphényl benzidine), l'anthracène et 35 le 2 t butyl 9, 10 di (2 naphtyl)anthracène, et le tétracène est le rubrène. ;,HI RSCH6ABREVETSVBrevets\25200"528'1 060503-ImdTXT FR doc - 4 mai '006 17'20 8. Dispositif selon la revendication 1, dans lequel le matériau électroluminescent comprend un matériau de transport d'électrons et un matériau de transport de trous. 9. Dispositif selon la revendication 1, dans lequel la couche de matériau électroluminescent (60) comprend un matériau de transport d'électrons et un matériau de transport bipolaire. 10. Dispositif selon la revendication 1, dans lequel la couche de matériau électroluminescent (60) comprend un matériau de transport de trous et un matériau de transport bipolaire. 11. Dispositif selon la revendication 1, dans lequel la couche de matériau électroluminescent (60) comprend au moins un matériau capable d'émettre de la 15 lumière en conséquence d'une recombinaison de trous et d'électrons. 12. Dispositif selon la revendication Il, dans lequel ledit matériau capable d'émettre de la lumière est choisi parmi des matériaux fluorescents et phosphores-cents. 13. Dispositif selon la revendication 1, dans lequel ledit dispositif est capable de fonctionner à une tension de polarisation dynamique de moins de 5 V à une densité de courant d'au moins 20 mA/cm2. 14. Dispositif selon la revendication 1, dans lequel ledit dispositif a une stabilité fonctionnelle caractérisée par une demi vie d'au moins 1 000 heures à une luminance initiale d'au moins 500 cd/m2. 15. Dispositif selon la revendication 1, dans lequel l'épaisseur de la couche électroluminescente (60) varie d'environ 10 à moins d'environ 50 nm. 16. Dispositif selon la revendication 1, dans lequel l'épaisseur de la couche électroluminescente (60) varie d'environ 10 à environ 30 nm. 17. Dispositif selon la revendication 1, dans lequel le dispositif émet de la lumière ayant une longueur d'ondes comprise entre environ 400 nm et environ 700 nm. VAHI RSCI I6ABRE V ETS\Brevets.25200 20280 05011-traTTXTFR doc 4 mai 2006 - 18 18. Affichage comprenant au moins un dispositif d'émission de lumière organique comprenant: (a) une anode (30) ; (b) une couche de transport de trous (50) ; (c) une couche de matériau électroluminescent (60) comprenant au moins deux matériaux ayant des capacités de transport d'électrons et de trous différentes; (d) une couche de transport d'électrons (70) comprenant une triazine; et (e) une cathode (80), dans lequel ladite couche de matériau électroluminescent (60) a une épaisseur de moins de 50 nm. 19. Dispositif d'émission de lumière organique comprenant (a) une anode (30) ; (b) une couche de transport de trous (50) ; (c) une couche de matériau électroluminescent (60) comprenant au moins deux de: (i) un matériau de transport d'électrons, (ii) un matériau de transports de trous, et (iii) un matériau de transport bipolaire; (d) une couche de transport d'électrons (70) comprenant une triazine; et (e) une cathode, dans lequel ladite couche de matériau électroluminescent (60) a une épaisseur de moins de 50 nm. 20. Dispositif selon la revendication 19, dans lequel deux de (i), (ii), et (iii) sont présents en un rapport variant de 5:95 à 95:5. \,HIRSCH6iBREV ETS Brevets,25200']SDPO-060503-IradTXTFR doc - 4 mai 2006 I9I20